(57)【特許請求の範囲】
【請求項１】
一対の電極間に、少なくとも発光層を有する単層又は複数層からなる有機化合物膜を有する有機エレクトロルミネッセンス素子であって、該発光層が下記一般式（２）で表されるスチリル化合物を含有する有機エレクトロルミネッセンス素子。
【化１】
0004838969.tif 000015
（式中、Ｒ1〜Ｒ10は、それぞれ独立に、水素原子、未置換の炭素原子数１〜３０のアルキル基、未置換の炭素原子数１〜３０のアルコキシ基、未置換の炭素原子数６〜２０のアリール基、未置換の炭素原子数６〜１８のアリールオキシ基、未置換の炭素原子数６〜３０の縮合多環基、アミノ基、炭素原子数２〜３０のアルキルアミノ基、炭素原子数６〜３０のアリールアミノ基、シアノ基、ニトロ基、水酸基又はハロゲン原子を表す。Ｒ1〜Ｒ10は、隣接する基が互いに結合して、飽和もしくは不飽和の炭素環を形成することはない。
Ｂ’及びＤ’は、それぞれ独立に、メチル基置換もしくはメトキシ基置換又は未置換の、フェニル、ナフチル、アントリル、アセナフテニル、フェナントリル、インデニル及びフルオランテニルから選択されるアリール基であり、かつＡ’及びＣ’は、メチル基置換もしくはメトキシ基置換又は未置換のナフチル基またはフェナントリル基である。）
【請求項２】
前記Ｂ’及びＤ’が、それぞれ独立して、メチル基置換もしくはメトキシ基置換又は未置換の、フェニル、ナフチル、アントリル及びフェナントリルから選択されるアリール基である、請求項１に記載の有機エレクトロルミネッセンス素子。
【請求項３】
前記Ｂ’及びＤ’が、それぞれ独立して、フェニル、ナフチル、アントリル及びフェナントリルから選択される未置換のアリール基であり、Ａ’及びＣ’がいずれもメトキシ置換又は未置換のナフチル基である、請求項１に記載の有機エレクトロルミネッセンス素子。
【請求項４】
前記発光層と電極との間に無機化合物層を設けた請求項１〜３のいずれかに記載の有機エレクトロルミネッセンス素子。
【発明の詳細な説明】
技術分野
本発明は新規スチリル化合物及び有機エレクトロルミネッセンス素子に関し、特に、耐熱性が高く、高発光効率、長寿命で、青色純度が高い有機エレクトロルミネッセンス素子及びそれを実現する新規スチリル化合物に関するものである。
背景技術
有機物質を使用した有機エレクトロルミネッセンス（ＥＬ）素子は、壁掛テレビの平面発光体やディスプレイのバックライト等の光源として使用され、盛んに開発が行われている。その中の一分野として、高発光効率で長寿命に青色発光素子に用いる材料の開発が行われている。
例えば、ＥＰ０６１０５１４号公報には、スチルベン化合物及びこれを用いた素子が開示されている。しかしながら、ここに開示された素子は、高発光効率の青色発光はするものの、色純度が低く、寿命も短かく実用的ではなかった。
カラーディスプレイの青色用画素として実用上使用するには、具体的には、色度座標が（０．１６，０．１９）程度であり、色度ｙ座標が０．１８より小さく、半減寿命が１万時間以上であることが必要であった。
発明の開示
本発明は、前記の課題を解決するためになされたもので、耐熱性が高く、高発光効率、長寿命で、青色純度が高い有機エレクトロルミネッセンス素子及びそれを実現する新規スチリル化合物を提供することを目的とするものである。
本発明者らは、前記の好ましい性質を有する有機エレクトロルミネッセンス素子（以下、有機ＥＬ素子）を開発すべく鋭意研究を重ねた結果、特定の構造を有する新規スチリル化合物を有機化合物膜に添加すると有機エレクトロルミネッセンス素子の耐熱性、寿命が向上し、さらに正孔輸送性及び電子輸送性が向上して高発光効率となり、青色純度が高くなることを見出し本発明を完成するに至った。
すなわち、本発明は、下記一般式（１）で表される新規スチリル化合物、
0004838969.tif 000002
（式中、Ｒ１〜Ｒ１０は、それぞれ独立に、水素原子、置換もしくは未置換の炭素原子数１〜３０のアルキル基、置換もしくは未置換の炭素原子数１〜３０のアルコキシ基、置換もしくは未置換の炭素原子数６〜２０のアリール基、置換もしくは未置換の炭素原子数６〜１８のアリールオキシ基、置換もしくは未置換の炭素原子数６〜３０の縮合多環基、置換もしくは未置換の炭素原子数５〜３０の複素環基、アミノ基、炭素原子数２〜３０のアルキルアミノ基、炭素原子数６〜３０のアリールアミノ基、シアノ基、ニトロ基、水酸基又はハロゲン原子を表し、隣接する基が互いに結合して、飽和もしくは不飽和の炭素環を形成していてもよい。
Ａ、Ｂ、Ｃ及びＤは、それぞれ独立に、置換もしくは未置換の炭素原子数１〜２０のアルキル基、置換もしくは未置換の炭素原子数６〜４０のアリール基であり、かつＡ、Ｂ、Ｃ又はＤの中の少なくとも２つは、−Ａｒ１−Ａｒ２であり、Ａｒ１は置換もしくは未置換のフェニレン基又はナフタレン基、Ａｒ２は置換もしくは未置換の炭素原子数６〜３４のアリール基である。ただし、Ａ及びＣがビフェニル基、かつＢ及びＤがフェニル基の場合を除く。）
並びに、下記一般式（２）で表される新規スチリル化合物。
0004838969.tif 000003
（式中、Ｒ１〜Ｒ１０は、前記と同一。
Ａ’、Ｂ’、Ｃ’及びＤ’は、それぞれ独立に、置換もしくは未置換の炭素原子数１〜２０のアルキル基、置換もしくは未置換の炭素原子数６〜４０のアリール基であり、かつＡ’及びＣ’は、置換もしくは未置換の２〜５環の縮合炭化水素基である。）
を提供するものである。
また、本発明は、一対の電極間に、少なくとも発光層を有する単層又は複数層からなる有機化合物膜を有する有機ＥＬ素子であって、該有機化合物膜の少なくとも一層が前記新規スチリル化合物を含有する有機ＥＬ素子をも提供するものである。
発明を実施するための最良の形態
本発明の新規スチリル化合物は、上記一般式（１）又は（２）で表される。
一般式（１）及び（２）において、Ｒ１〜Ｒ１０は、それぞれ独立に、水素原子、置換もしくは未置換の炭素原子数１〜３０のアルキル基、置換もしくは未置換の炭素原子数１〜３０のアルコキシ基、置換もしくは未置換の炭素原子数６〜２０のアリール基、置換もしくは未置換の炭素原子数６〜１８のアリールオキシ基、置換もしくは未置換の炭素原子数６〜３０の縮合多環基、置換もしくは未置換の炭素原子数５〜３０の複素環基、アミノ基、炭素原子数２〜３０のアルキルアミノ基、炭素原子数６〜３０のアリールアミノ基、シアノ基、ニトロ基、水酸基又はハロゲン原子を表し、隣接する基が互いに結合して、飽和もしくは不飽和の炭素環を形成していてもよい。
また、一般式（１）において、Ａ、Ｂ、Ｃ及びＤは、それぞれ独立に、置換もしくは未置換の炭素原子数１〜２０のアルキル基、置換もしくは未置換の炭素原子数６〜４０のアリール基であり、かつＡ、Ｂ、Ｃ又はＤの中の少なくとも２つは、−Ａｒ１−Ａｒ２であり、Ａｒ１は置換もしくは未置換のフェニレン基又はナフタレン基、Ａｒ２は置換もしくは未置換の炭素原子数６〜３４のアリール基である。ただし、Ａ及びＣがビフェニル基、かつＢ及びＤがフェニル基の場合を除く。
また、一般式（２）において、Ａ’、Ｂ’、Ｃ’及びＤ’は、それぞれ独立に、置換もしくは未置換の炭素原子数１〜２０のアルキル基、置換もしくは未置換の炭素原子数６〜４０のアリール基であり、かつＡ’及びＣ’は、置換もしくは未置換の２〜５環の縮合炭化水素基である。
本発明の有機ＥＬ素子は、一対の電極間に、少なくとも発光層を有する単層又は複数層からなる有機化合物膜を有する有機ＥＬ素子であって、該有機化合物膜の少なくとも一層が前記新規スチリル化合物を含有する。
前記発光層が、前記新規スチリル化合物を含有することが好ましい。また、電子注入層又は正孔注入層が前記新規スチリル化合物を含有することも好ましい。。
前記発光層と電極との間に無機化合物層を設けても良い。
前記新規スチリル化合物を、有機化合物膜の少なくとも一層に含有させると有機ＥＬ素子の耐熱性、発光効率、寿命及び青色純度が向上するのは、スチリル化合物の蛍光性が高く、蛍光スペクトルが短波長にピークを有するからである。さらに、前記新規スチリル化合物が８環以上、場合によっては１０環以上の炭化水素環を有し分子量が大きいため、該新規スチリル化合物を含有した膜が熱変化を受けにくくなるからである。
本発明の新規スチリル化合物において、アリール基としては、例えばフェニレン、ナフチル、アントリル、アセナフテニル、フルオレニル、フェアントリル、インデニル、ピレニル、フルオランテニルなどの基が挙げられる。
以下に、本発明の新規スチリル化合物の代表例（１）〜（２２）を例示するが、本発明はこれらの代表例に限定されるものではない。
0004838969.tif 000004
0004838969.tif 000005
0004838969.tif 000006
0004838969.tif 000007
本発明の有機ＥＬ素子は、陽極と陰極間に単層もしくは多層の有機化合物膜を形成した素子である。単層型の場合、陽極と陰極との間に発光層を設けている。発光層は、発光材料を含有し、それに加えて陽極から注入した正孔、もしくは陰極から注入した電子を発光材料まで輸送させるために、正孔注入材料もしくは電子注入材料を含有しても良い。しかしながら、発光材料は、極めて高い蛍光量子効率、高い正孔輸送能力および電子輸送能力を併せ持ち、均一な薄膜を形成することが好ましい。多層型の有機ＥＬ素子は、（陽極／正孔注入層／発光層／陰極）、（陽極／発光層／電子注入層／陰極）、（陽極／正孔注入層／発光層／電子注入層／陰極）の多層構成で積層したものがある。
発光層には、必要に応じて、本発明の新規スチリル化合物に加えてさらなる公知の発光材料、ドーピング材料、正孔注入材料や電子注入材料を使用することもできる。この新規スチリル化合物の好ましい使用法としては、ドーピング材料として用い、発光層、電子注入層、正孔輸送層又は正孔注入層のいずれかの層に、濃度０．１〜２０重量％で添加する。さらに好ましくは、濃度１〜１０重量％である。
有機ＥＬ素子は、多層構造にすることにより、クエンチングによる輝度や寿命の低下を防ぐことができる。必要があれば、発光材料、他のドーピング材料、正孔注入材料や電子注入材料を組み合わせて使用することができる。また、他のドーピング材料により、発光輝度や発光効率の向上、赤色や白色の発光を得ることもできる。また、正孔注入層、発光層、電子注入層は、それぞれ二層以上の層構成により形成されても良い。その際には、正孔注入層の場合、電極から正孔を注入する層を正孔注入層、正孔注入層から正孔を受け取り発光層まで正孔を輸送する層を正孔輸送層と呼ぶ。同様に、電子注入層の場合、電極から電子を注入する層を電子注入層、電子注入層から電子を受け取り発光層まで電子を輸送する層を電子輸送層と呼ぶ。これらの各層は、材料のエネルギー準位、耐熱性、有機化合物膜もしくは金属電極との密着性等の各要因により選択されて使用される。
前記新規スチリル化合物と共に有機化合物膜に使用できる発光材料またはホスト材料としては、縮合多環芳香族があり、例えばアントラセン、ナフタレン、フェナントレン、ピレン、テトラセン、ペンタセン、コロネン、クリセン、フルオレセイン、ペリレン、ルブレン及びそれらの誘導体がある。さらに、フタロペリレン、ナフタロペリレン、ペリノン、フタロペリノン、ナフタロペリノン、ジフェニルブタジエン、テトラフェニルブタジエン、クマリン、オキサジアゾール、アルダジン、ビスベンゾキサゾリン、ビススチリル、ピラジン、シクロペンタジエン、キノリン金属錯体、アミノキノリン金属錯体、ベンゾキノリン金属錯体、イミン、ジフェニルエチレン、ビニルアントラセン、ジアミノカルバゾール、ピラン、チオピラン、ポリメチン、メロシアニン、イミダゾールキレート化オキシノイド化合物、キナクリドン、ルブレン、スチルベン及びそれらの誘導体等が挙げられるが、これらに限定されるものではない。
正孔注入材料としては、正孔を輸送する能力を持ち、陽極からの正孔注入効果、発光層または発光材料に対して優れた正孔注入効果を有し、発光層で生成した励起子の電子注入層または電子注入材料への移動を防止し、かつ薄膜形成能力の優れた化合物が好ましい。具体的には、フタロシアニン誘導体、ナフタロシアニン誘導体、ポルフィリン誘導体、オキサゾール、オキサジアゾール、トリアゾール、イミダゾール、イミダゾロン、イミダゾールチオン、ピラゾリン、ピラゾロン、テトラヒドロイミダゾール、オキサゾール、オキサジアゾール、ヒドラゾン、アシルヒドラゾン、ポリアリールアルカン、スチルベン、ブタジエン、ベンジジン型トリフェニルアミン、スチリルアミン型トリフェニルアミン、ジアミン型トリフェニルアミン等と、それらの誘導体、およびポリビニルカルバゾール、ポリシラン、導電性高分子等の高分子材料が挙げられるが、これらに限定されるものではない。
本発明の有機ＥＬ素子において使用できる正孔注入材料の中で、さらに効果的な正孔注入材料は、芳香族三級アミン誘導体もしくはフタロシアニン誘導体である。
芳香族三級アミン誘導体の具体例は、トリフェニルアミン、トリトリルアミン、トリルジフェニルアミン、Ｎ，Ｎ’−ジフェニル−Ｎ，Ｎ’−（３−メチルフェニル）−１，１’−ビフェニル−４，４’−ジアミン、Ｎ，Ｎ，Ｎ’，Ｎ’−（４−メチルフェニル）−１，１’−フェニル−４，４’−ジアミン、Ｎ，Ｎ，Ｎ’，Ｎ’−（４−メチルフェニル）−１，１’−ビフェニル−４，４’−ジアミン、Ｎ，Ｎ’−ジフェニル−Ｎ，Ｎ’−ジナフチル−１，１’−ビフェニル−４，４’−ジアミン、Ｎ，Ｎ’−（メチルフェニル）−Ｎ，Ｎ’−（４−ｎ−ブチルフェニル）−フェナントレン−９，１０−ジアミン、Ｎ，Ｎ−ビス（４−ジ−４−トリルアミノフェニル）−４−フェニル−シクロヘキサン等、もしくはこれらの芳香族三級アミン骨格を有したオリゴマーもしくはポリマーであるが、これらに限定されるものではない。
フタロシアニン（Ｐｃ）誘導体の具体例は、Ｈ２Ｐｃ、ＣｕＰｃ、ＣｏＰｃ、ＮｉＰｃ、ＺｎＰｃ、ＰｄＰｃ、ＦｅＰｃ、ＭｎＰｃ、ＣｌＡｌＰｃ、ＣｌＧａＰｃ、ＣｌＩｎＰｃ、ＣｌＳｎＰｃ、Ｃｌ２ＳｉＰｃ、（ＨＯ）ＡｌＰｃ、（ＨＯ）ＧａＰｃ、ＶＯＰｃ、ＴｉＯＰｃ、ＭｏＯＰｃ、ＧａＰｃ−Ｏ−ＧａＰｃ等のフタロシアニン誘導体およびナフタロシアニン誘導体であるが、これらに限定されるものではない。
電子注入材料としては、電子を輸送する能力を持ち、陰極からの電子注入効果、発光層または発光材料に対して優れた電子注入効果を有し、発光層で生成した励起子の正孔注入層への移動を防止し、かつ薄膜形成能力の優れた化合物が好ましい。具体的には、フルオレノン、アントラキノジメタン、ジフェノキノン、チオピランジオキシド、オキサゾール、オキサジアゾール、トリアゾール、イミダゾール、ペリレンテトラカルボン酸、フレオレニリデンメタン、アントラキノジメタン、アントロン等とそれらの誘導体が挙げられるが、これらに限定されるものではない。また、正孔注入材料に電子受容物質を、電子注入材料に電子供与性物質を添加することにより電荷注入性を向上させることもできる。
本発明の有機ＥＬ素子において、さらに効果的な電子注入材料は、金属錯体化合物もしくは含窒素五員環誘導体である。
金属錯体化合物の具体例は、８−ヒドロキシキノリナートリチウム、ビス（８−ヒドロキシキノリナート）亜鉛、ビス（８−ヒドロキシキノリナート）銅、ビス（８−ヒドロキシキノリナート）マンガン、トリス（８−ヒドロキシキノリナート）アルミニウム、トリス（２−メチル−８−ヒドロキシキノリナート）アルミニウム、トリス（８−ヒドロキシキノリナート）ガリウム、ビス（１０−ヒドロキシベンゾ［ｈ］キノリナート）ベリリウム、ビス（１０−ヒドロキシベンゾ［ｈ］キノリナート）亜鉛、ビス（２−メチル−８−キノリナート）クロロガリウム、ビス（２−メチル−８−キノリナート）（ｏ−クレゾラート）ガリウム、ビス（２−メチル−８−キノリナート）（１−ナフトラート）アルミニウム、ビス（２−メチル−８−キノリナート）（２−ナフトラート）ガリウム等が挙げられるが、これらに限定されるものではない。
また、含窒素五員誘導体は、オキサゾール、チアゾール、オキサジアゾール、チアジアゾールもしくはトリアゾール誘導体が好ましい。具体的には、２，５−ビス（１−フェニル）−１，３，４−オキサゾール、ジメチルＰＯＰＯＰ、２，５−ビス（１−フェニル）−１，３，４−チアゾール、２，５−ビス（１−フェニル）−１，３，４−オキサジアゾール、２−（４’−ｔｅｒｔ−ブチルフェニル）−５−（４”−ビフェニル）１，３，４−オキサジアゾール、２，５−ビス（１−ナフチル）−１，３，４−オキサジアゾール、１，４−ビス［２−（５−フェニルオキサジアゾリル）］ベンゼン、１，４−ビス［２−（５−フェニルオキサジアゾリル）−４−ｔｅｒｔ−ブチルベンゼン］、２−（４’−ｔｅｒｔ−ブチルフェニル）−５−（４”−ビフェニル）−１，３，４−チアジアゾール、２，５−ビス（１−ナフチル）−１，３，４−チアジアゾール、１，４−ビス［２−（５−フェニルチアジアゾリル）］ベンゼン、２−（４’−ｔｅｒｔ−ブチルフェニル）−５−（４”−ビフェニル）−１，３，４−トリアゾール、２，５−ビス（１−ナフチル）−１，３，４−トリアゾール、１，４−ビス［２−（５−フェニルトリアゾリル）］ベンゼン等が挙げられるが、これらに限定されるものではない。
本発明においては、発光層と電極との間に無機化合物層を電荷注入性向上のために設けてもよい。このような無機化合物層としては、アルカリ金属化合物（フッ化物、酸化物など）、アルカリ土類金属化合物などがあり、具体的にはＬｉＦ、Ｌｉ２Ｏ、ＢａＯ、ＳｒＯ、ＢａＦ２、ＳｒＦ２などが挙げられる。
有機ＥＬ素子の陽極に使用される導電性材料としては、４ｅＶより大きな仕事関数を持つものが適しており、炭素、アルミニウム、バナジウム、鉄、コバルト、ニッケル、タングステン、銀、金、白金、パラジウム等およびそれらの合金、ＩＴＯ基板、ＮＥＳＡ基板に使用される酸化スズ、酸化インジウム等の酸化金属、さらにはポリチオフェンやポリピロール等の有機導電性樹脂が用いられる。陰極に使用される導電性物質としては、４ｅＶより小さな仕事関数を持つものが適しており、マグネシウム、カルシウム、錫、鉛、チタニウム、イットリウム、リチウム、ルテニウム、マンガン、アルミニウム等およびそれらの合金が用いられるが、これらに限定されるものではない。合金としては、マグネシウム／銀、マグネシウム／インジウム、リチウム／アルミニウム等が代表例として挙げられるが、これらに限定されるものではない。合金の比率は、蒸着源の温度、雰囲気、真空度等により制御され、適切な比率に選択される。陽極および陰極は、必要があれば二層以上の層構成により形成されていても良い。
有機ＥＬ素子では、効率良く発光させるために、少なくとも一方の面は素子の発光波長領域において充分透明にすることが望ましい。また、基板も透明であることが望ましい。透明電極は、上記の導電性材料を使用して、蒸着やスパッタリング等の方法で所定の透光性が確保されるように設定する。発光面の電極は、光透過率を１０％以上にすることが望ましい。基板は、機械的、熱的強度を有し、透明性を有するものであれば限定されるものではないが、ガラス基板および透明性樹脂フィルムが挙げられる。透明性樹脂フィルムとしては、ポリエチレン、エチレン−酢酸ビニル共重合体、エチレン−ビニルアルコール共重合体、ポリプロピレン、ポリスチレン、ポリメチルメタアクリレート、ポリ塩化ビニル、ポリビニルアルコール、ポリビニルブチラール、ナイロン、ポリエーテルエーテルケトン、ポリサルホン、ポリエーテルサルフォン、テトラフルオロエチレン−パーフルオロアルキルビニルエーテル共重合体、ポリビニルフルオライド、テトラフルオロエチレン−エチレン共重合体、テトラフルオロエチレン−ヘキサフルオロプロピレン共重合体、ポリクロロトリフルオロエチレン、ポリビニリデンフルオライド、ポリエステル、ポリカーボネート、ポリウレタン、ポリイミド、ポリエーテルイミド、ポリイミド、ポリプロピレン等が挙げられる。
本発明の有機ＥＬ素子は、温度、湿度、雰囲気等に対する安定性の向上のために、素子の表面に保護層を設けたり、シリコンオイル、樹脂等により素子全体を保護することも可能である。
有機ＥＬ素子の各層の形成は、真空蒸着、スパッタリング、プラズマ、イオンプレーティング等の乾式成膜法やスピンコーティング、ディッピング、フローコーティング等の湿式成膜法のいずれの方法を適用することができる。膜厚は特に限定されるものではないが、適切な膜厚に設定する必要がある。膜厚が厚すぎると、一定の光出力を得るために大きな印加電圧が必要になり効率が悪くなる。膜厚が薄すぎるとピンホール等が発生して、電界を印加しても充分な発光輝度が得られない。通常の膜厚は５ｎｍから１０μｍの範囲が適しているが、１０ｎｍから０．２μｍの範囲がさらに好ましい。
湿式成膜法の場合、各層を形成する材料を、エタノール、クロロホルム、テトラヒドロフラン、ジオキサン等の適切な溶媒に溶解または分散させて薄膜を形成するが、その溶媒はいずれであっても良い。また、いずれの有機薄膜層においても、成膜性向上、膜のピンホール防止等のため適切な樹脂や添加剤を使用しても良い。使用の可能な樹脂としては、ポリスチレン、ポリカーボネート、ポリアリレート、ポリエステル、ポリアミド、ポリウレタン、ポリスルフォン、ポリメチルメタクリレート、ポリメチルアクリレート、セルロース等の絶縁性樹脂およびそれらの共重合体、ポリ−Ｎ−ビニルカルバゾール、ポリシラン等の光導電性樹脂、ポリチオフェン、ポリピロール等の導電性樹脂を挙げられる。また、添加剤としては、酸化防止剤、紫外線吸収剤、可塑剤等を挙げられる。
本発明の有機ＥＬ素子は、例えば壁掛けテレビのフラットパネルディスプレイ等の平面発光体、複写機、プリンター、液晶ディスプレイのバックライト又は計器類等の光源、表示板、標識灯等に利用できる。
以下、本発明を合成例及び実施例に基づいてさらに詳細に説明するが、本発明は、これらの合成例及び実施例に限定されるものではない。
合成例１（化合物（１））
以下に示す反応経路によって化合物（１）を合成した。
0004838969.tif 000008
アルゴン気流下、冷却管付き２００ミリリットル三口フラスコ中に、４，４’−ジアミノスチルベン２塩化水素２．８ｇ（１０ｍｍｏｌ）、４−ブロモビフェニル１０．３ｇ（４４ｍｍｏｌ）、トリス（ジベンジリデンアセトン）ジパラジウム０．１４ｇ（１．５ｍｏｌ％）、トリ−ｔ−ブチルホスフィン０．０６ｇ（３ｍｏｌ％）、ｔ−ブトキシナトリウム４．２ｇ（４４ｍｍｏｌ）、乾燥トルエン１００ミリリットルを加えた後、１００℃にて一晩加熱撹絆した。反応終了後、析出した結晶を濾取し、メタノール１００ミリリットルにて洗浄し、黄色粉末４．９ｇを得た。このものは、ＮＭＲ、ＩＲ及びＦＤ−ＭＳ（フィールドディソプーションマススペクトル）の測定により、化合物（１）と同定された（収率６０％）。化合物（１）のＮＭＲチャートを図１に示す。
合成例２（化合物（２））
以下に示す反応経路によって化合物（２）を合成した。
0004838969.tif 000009
中間体Ａの合成
４−ブロモベンジルブロミド１５０ｇ（０．６ｍｏｌ）、亜リン酸エチル２９９ｇ（１．８ｍｏｌ）を加え、還流下１８時間撹拌した。反応終了後、反応液について減圧下溶媒を留去した。留去残さは、減圧蒸留（ｂｐ７５℃／２ｔｏｒｒ）にて亜リン酸エチルを留去し、留去残さ１８５ｇ（収率１００％）を目的物として得た。
中間体Ｂの合成
中間体Ａ１８５ｇ（０．６ｍｏｌ）、４−ブロモベンズアルデヒド１３４ｇ（０．７２ｍｏｌ）、ＤＭＳＯ１８５０ミリリットルの溶液中、ｔ−ブトキシカリウム８１ｇ（０．７２ｍｏｌ）を３０分間を要して少しずつ添加し、室温のまま１８時間撹拌した。反応液に水３リットルを加え分散、濾過の後、結晶に再度水３リットルを加え分散、濾過を行ない、水、ヘキサンにて順次洗浄した。この粗結晶は、酢酸エチルにて再結晶により精製し、目的とする中間体Ｂ１５１ｇ（収率７４％）を得た。
中間体Ｃの合成
中間体Ｂ１３０ｇ（０．３８ｍｏｌ）、アニリン１４３ｇ（１．５４ｍｏｌ）、トリス（ジベンジリデンアセトン）ジパラジウム５．３ｇ（１．５ｍｏｌ％）、トリ−ｔ−ブチルホスフィン２．３ｇ（３ｍｏｌ％）、ｔ−ブトキシナトリウム９２．４ｇ（０．９６ｍｍｏｌ）、乾燥トルエン２リットルを加えた後、１００℃にて一晩加熱撹絆した。反応終了後、析出した結晶を濾取し、メタノールにて洗浄した。この粗結晶はシリカゲルクロマトグララィーにより精製し、目的とする中閥体Ｃ５０ｇ（収率３６％）を得た。
化合物（２）の合成
アルゴン気流下、冷却管付き２００ミリリットル三口フラスコ中に、中間体Ｃ３．６ｇ（１０ｍｍｏｌ）、２−ブロモナフタレン４．６ｇ（２２ｍｍｏｌ）、トリス（ジベンジリデンアセトン）ジパラジウム０．１４ｇ（１．５ｍｏｌ％）、トリ−ｔ−ブチルホスフィン０．０６ｇ（３ｍｏｌ％）、ｔ−ブトキシナトリウム４．２ｇ（４４ｍｍｏｌ）、乾燥トルエン１００ミリリットルを加えた後、１００℃にて一晩加熱撹絆した。反応終了後、析出した結晶を濾取し、メタノール１００ミリリットルにて洗浄し、黄色粉末５．２ｇを得た。このものは、ＮＭＲ、ＩＲ及びＦＤ−ＭＳの測定により、化合物（２）と同定された（収率８５％）。化合物（２）のＮＭＲチャートを図２に示す。
合成例３（化合物（３））
以下に示す反応経路によって化合物（３）を合成した。
0004838969.tif 000010
アルゴン気流下、冷却管付き２００ミリリットル三口フラスコ中に、中間体Ｃ３．６ｇ（１０ｍｍｏｌ）、９−ブロモフェナントレン５．６ｇ（２２ｍｍｏｌ）、トリス（ジベンジリデンアセトン）ジパラジウム０．１４ｇ（１．５ｍｏｌ％）、トリ−ｔ−ブチルホスフィン０．０６ｇ（３ｍｏｌ％）、ｔ−ブトキシナトリウム４．２ｇ（４４ｍｍｏｌ）、乾燥トルエン１００ミリリットルを加えた後、１００℃にて一晩加熱撹絆した。反応終了後、析出した結晶を濾取し、メタノール１００ミリリットルにて洗浄し、黄色粉末５．７ｇを得た。このものは、ＮＭＲ、ＩＲ及びＦＤ−ＭＳの測定により、化合物（３）と同定された（収率８０％）。化合物（３）のＮＭＲチャートを図３に示す。
合成例４（化合物（４））
以下に示す反応経路によって化合物（４）を合成した。
0004838969.tif 000011
アルゴン気流下、冷却管付き２００ミリリットル三口フラスコ中に、中間体Ｃ３．６ｇ（１０ｍｍｏｌ）、２−ブロモ−６−メトキシナフタレン５．２ｇ（２２ｍｍｏｌ）、トリス（ジベンジリデンアセトン）ジパラジウム０．１４ｇ（１．５ｍｏｌ％）、トリ−ｔ−ブチルホスフィン０．０６ｇ（３ｍｏｌ％）、ｔ−ブトキシナトゾウム４．２ｇ（４４ｍｍｏｌ）、乾燥トルエン１００ミリリットルを加えた後、１００℃にて一晩加熱撹絆した。反応終了後、析出した結晶を濾取し、メタノール１００ミリリットルにて洗浄し、黄色粉末５．４ｇを得た。このものは、ＮＭＲ、ＩＲ及びＰＤ−ＭＳの測定により、化合物（４）と同定された（収率８０％）。化合物（４）のＮＭＲチャートを図４に示す。
合成例５（化合物（５））
以下に示す反応経路によって化合物（５）を合成した。
0004838969.tif 000012
中間体Ｄの合成
冷却管付き２００ミリリットル三口フラスコ中に、ｐ−ブロモヨードベンゼン１２．５ｇ（４４ｍｍｏｌ）、２−ナフチルボロン酸１２．７（４０ｍｍｏｌ）、テトラキス（トリフェニルホスフィン）パラジウム０．７ｇ（１．５ｍｏｌ％）、炭酸ナトリウム０．０６ｇ（０．１２ｍｏｌ）、トルエン８０ミリリットル、水６０ミリリットルを加えた後、一晩加熱撹絆した。反応終了後、析出した結晶を濾取し、メタノール１００ミリリットルにて洗浄した。この粗結晶を、酢酸エチルにて再結晶により精製し、目的とする中間体Ｄ９．０（収率７２％）を得た。
化合物（５）の合成
アルゴン気流下、冷却管付き２００ミリリットル三口フラスコ中に、中間体Ｃ３．６ｇ（１０ｍｍｏｌ）、中間体Ｄ６．２ｇ（２２ｍｍｏｌ）、トリス（ジベンジリデンアセトン）ジパラジウム０．１４ｇ（１．５ｍｏｌ％）、トリ−ｔ−ブチルホスフィン０．０６ｇ（３ｍｏｌ％）、ｔ−ブトキシナトリウム４．２ｇ（４４ｍｍｏｌ）、乾燥トルエン１００ミリリットルを加えた後、１００℃にて一晩加熱撹絆した。反応終了後、析出した結晶を濾取し、メタノール１００ミリリットルにて洗浄し、黄色粉末６．５ｇを得た。このものは、ＮＭＲ、ＩＲ及びＦＤ−ＭＳの測定により、化合物（５）と同定された（収率８５％）。化合物（５）のＮＭＲチャートを図５に示す。
実施例１
２５ｍｍ×７５ｍｍ×１．１ｍｍ厚のＩＴＯ透明電極付きガラス基板（ジオマティック社製）をイソプロピルアルコール中で超音波洗浄を５分間行なった後、ＵＶオゾン洗浄を３０分間行なった。洗浄後の透明電極ライン付きガラス基板を真空蒸着装置の基板ホルダーに装着し、まず透明電極ラインが形成されている側の面上に、前記透明電極を覆うようにして膜厚６０ｎｍのＮ，Ｎ’−ビス（Ｎ，Ｎ’−ジフェニル−４−アミノフェニル）−Ｎ，Ｎ’−ジフェニル−４，４’−ジアミノ−１，１’−ビフェニル膜（以下、ＴＰＤ２３２膜）を成膜した。このＴＰＤ２３２膜は、第一の正孔注入層（正孔輸送層）として機能する。次に、ＴＰＤ２３２膜上に膜厚２０ｎｍの４，４’−ビス［Ｎ−（１−ナフチル）−Ｎ−フェニルアミノ］ビフェニル膜（以下、ＮＰＤ膜）を成膜した。このＮＰＤ膜は第二の正孔注入層（正孔輸送層）として機能する。さらに、ＮＰＤ膜上に膜厚４０ｎｍに４’，４’’−ビス（２，２−ジフェニルビニル）−９，１０−ビフェニル（以下、ＤＰＶＢＩ）と上記化合物（１）を、化合物（１）の組成比が２．５重量％となるように制御して二元蒸着し成膜した。このＤＰＶＢＩ：化合物（１）膜は発光層として機能する。この膜上に膜厚２０ｎｍのトリス（８−キノリノール）アルミニウム膜（以下、Ａｌｑ膜）を成膜した。このＡｌｑ膜は、電子注入層として機能する。この後Ｌｉ（Ｌｉ源：サエスゲッター社製）とＡｌｑを二元蒸着させ、電子注入層（陰極）としてＡｌｑ：Ｌｉ膜を形成した。このＡｌｑ：Ｌｉ膜上に金属Ａｌを蒸着させ金属陰極を形成し有機ＥＬ素子を作製した。
この素子は直流電圧６Ｖで発光輝度２７５ｃｄ／ｍ２、発光効率４．５ｃｄ／Ａ、色度（０．１５，０．１６）と純度の高い青色発光が得られた。また、初期輝度を１００ｃｄ／ｍ２として定電流駆動して寿命試験を行ったところ、半減寿命１２０００時間と極めて長かった。
実施例２
２５ｍｍ×７５ｍｍ×１．１ｍｍ厚のＩＴＯ透明電極付きガラス基板（ジオマティック社製）をイソプロピルアルコール中で超音波洗浄を５分間行なった後、ＵＶオゾン洗浄を３０分間行なった。洗浄後の透明電極ライン付きガラス基板を真空蒸着装置の基板ホルダーに装着し、まず透明電極ラインが形成されている側の面上に、前記透明電極を覆うようにして膜厚６０ｎｍのＴＰＤ２３２膜を成膜した。このＴＰＤ２３２膜は、第一の正孔注入層（正孔輸送層）として機能する。次に、ＴＰＤ２３２膜上に膜厚２０ｎｍのＮＰＤ膜を成膜した。このＮＰＤ膜は第二の正孔注入層（正孔輸送層）として機能する。さらに、ＮＰＤ膜上に膜厚４０ｎｍに４’，４’’−ビス（２，２−ジフェニルビニル）−９，１０−ビフェニルアントラセン（以下、ＤＰＶＤＰＡＮ）と上記化合物（２）を、化合物（２）の組成比が２．５重量％となるように制御して二元蒸着し成膜した。このＤＰＶＤＰＡＮ：化合物（２）膜は発光層として機能する。この膜上に膜厚２０ｎｍのＡｌｑ膜を成膜した。このＡｌｑ膜は、電子注入層として機能する。この後Ｌｉ（Ｌｉ源：サエスゲッター社製）とＡｌｑを二元蒸着させ、電子注入層（陰極）としてＡｌｑ：Ｌｉ膜を形成した。このＡｌｑ：Ｌｉ膜上に金属Ａｌを蒸着させ金属陰極を形成し有機ＥＬ素子を作製した。
この素子は直流電圧６Ｖで発光輝度３４３ｃｄ／ｍ２、発光効率４．１ｃｄ／Ａ、色度（０．１５，０．１６）と純度の高い青色発光が得られた。また、この素子のスペクトルは、約４５０ｎｍがピークであり青色発光素子として有用である。さらに、初期輝度を１００ｃｄ／ｍ２として定電流駆動して寿命試験を行ったところ、半減寿命９８００時間と極めて長かった。
実施例３
実施例２において、上記化合物（２）を上記化合物（３）に変えた以外は同様にして有機ＥＬ素子を作製した。
この素子は直流電圧６Ｖで発光輝度１０３ｃｄ／ｍ２、発光効率４．４ｃｄ／Ａ、色度（０．１５，０．１８）と純度の高い青色発光が得られた。また、この素子のスペクトルは、約４６０ｎｍがピークであり青色発光素子として有用である。さらに、初期輝度を１０００ｃｄ／ｍ２として定電流駆動して寿命試験を行ったところ、半減寿命１６０００時間と極めて長かった。
実施例４
実施例２において、上記化合物（２）を上記化合物（４）に変えた以外は同様にして有機ＥＬ素子を作製した。
この素子は直流電圧６Ｖで発光輝度６２ｃｄ／ｍ２、発光効率４．５ｃｄ／Ａ、色度（０．１５，０．１９）と純度の高い青色発光が得られた。また、この素子のスペクトルは、約４６０ｎｍがピークであり青色発光素子として有用である。さらに、初期輝度を１００ｃｄ／ｍ２として定電流駆動して寿命試験を行ったところ、半減寿命１８０００時間と極めて長かった。
比較例１
実施例１において、上記化合物（１）を下記化合物
0004838969.tif 000013
に変えた以外は同様にして有機ＥＬ素子を作製した。
この素子は直流電圧６Ｖで発光効率３ｃｄ／Ａと効率が低い青色発光が得られた。また、初期輝度を１００ｃｄ／ｍ２として定電流駆動して寿命試験を行ったところ、半減寿命２０００時間と短かった。
比較例２
実施例１において、上記化合物（１）を下記化合物
0004838969.tif 000014
に変えた以外は同様にして有機ＥＬ素子を作製した。
この素子は直流電圧６Ｖで発光効率２．７ｃｄ／Ａと効率が低い青色発光が得られた。また、初期輝度を１００ｃｄ／ｍ２として定電流駆動して寿命試験を行ったところ、半減寿命２３００時間と短かった。
産業上の利用可能性
以上、詳細に説明したように、本発明の新規スチリル化合物を利用した有機エレクトロルミネッセンス素子は、耐熱性、発光効率が高く、長寿命であり、さらに青色純度が高い。
このため、本発明の有機エレクトロルミネッセンス素子は、壁掛テレビの平面発光体やディスプレイのバックライト等の光源として有用である。
【図面の簡単な説明】
図１は、本発明の新規スチリル化合物（１）の１ＨＮＭＲチャートである。
図２は、本発明の新規スチリル化合物（２）の１ＨＮＭＲチャートである。
図３は、本発明の新規スチリル化合物（３）の１ＨＮＭＲチャートである。
図４は、本発明の新規スチリル化合物（４）の１ＨＮＭＲチャートである。
図５は、本発明の新規スチリル化合物（５）の１ＨＮＭＲチャートである。
【図１】
0004838969.tif 000016
【図２】
0004838969.tif 000017
【図３】
0004838969.tif 000018
【図４】
0004838969.tif 000019
【図５】
0004838969.tif 000020